(57)【要約】【課題】上型の成形面の転写による光学面が凸面である光学素子を製造する場合であってもエアー溜まりの発生を防止することができ、高精度な光学面を有する光学素子を効率良く製造することができる光学素子の製造方法を提供する。【解決手段】溶融ガラスを受ける受け面を有する下型と、下型と協働して溶融ガラスを加圧成形する凹形状の成形面を有する上型とで溶融ガラスを加圧成形する。下型の上に溶融ガラスを供給した後、中央部の曲率半径が上型の成形面の中央部の曲率半径よりも小さい凹面を有する変形用上型によって溶融ガラスを変形させ、変形した溶融ガラスの上面の中央部から先に上型の成形面に接触させて加圧成形する。【選択図】図５
2008239423.tif 000002
【特許請求の範囲】
【請求項１】
溶融ガラスを成形金型で加圧成形して、少なくとも１つの光学面を有する光学素子を製造する光学素子の製造方法において、
前記成形金型は、前記溶融ガラスを受ける受け面を有する下型と、前記下型と協働して前記溶融ガラスを加圧成形する凹形状の成形面を有する上型とを備え、
前記下型の受け面に前記溶融ガラスを供給する溶融ガラス供給工程と、
前記溶融ガラスの供給から所定時間後に、中央部の曲率半径が前記成形面の中央部の曲率半径よりも小さい凹面を有する変形用上型によって、前記溶融ガラスの上面を所定の凸形状に変形させる変形工程と、
変形した前記溶融ガラスを前記下型と前記上型とで加圧成形し、前記成形面の転写面である第１の光学面を形成する加圧成形工程と、を有することを特徴とする光学素子の製造方法。
【請求項２】
前記成形金型は、更に、前記下型の上で前記溶融ガラスの広がりを規制する側壁を有し、
前記変形工程の前に、前記側壁を前記溶融ガラスと接触しない位置に退避させる側壁退避工程を有することを特徴とする請求項１に記載の光学素子の製造方法。
【請求項３】
前記第１の光学面に対向する第２の光学面を研磨加工によって形成する工程を有することを特徴とする請求項１又は２に記載の光学素子の製造方法。
【請求項４】
前記第１の光学面に反射膜を形成する工程を有することを特徴とする請求項１又は２に記載の光学素子の製造方法。
【発明の詳細な説明】
【技術分野】
【０００１】
本発明は、溶融ガラスを成形金型で加圧成形してガラス製の光学素子を得る光学素子の製造方法に関する。
【背景技術】
【０００２】
今日、ガラス製の光学素子は、デジタルカメラ用レンズ、ＤＶＤ等の光ピックアップレンズ、携帯電話用カメラレンズ、光通信用のカップリングレンズ、各種ミラーなどとして広範にわたって利用されている。かかるガラス製の光学素子は、ガラス素材を成形金型で加圧成形するプレス成形法により製造されることが多くなってきた。特に、光学面が非球面形状を有する光学素子は、研磨加工による面形成が容易でないことから、成形金型によるプレス成形法による製造が一般的になりつつある。その中でも、高い生産効率を期待できる方法として、溶融ガラスを成形金型で直接加圧成形してガラス製の光学素子を得るダイレクトプレス法が注目されている。
【０００３】
溶融ガラスを成形金型で直接加圧成形してガラス製の光学素子を得る方法として、ノズル先端からの溶融ガラスを支持部材に滞留させたあと、該支持部材をノズル先端から退避させ、得られたガラスゴブ（溶融ガラスの塊）を上型と下型とで加圧成形する方法が知られている（例えば、特許文献１を参照）。
【０００４】
また、受け型に供給された溶融ガラスを下型の上に搬送した後、上下金型で加圧成形することによって、上面側の光学面のみを上型の成形面の転写によって形成し、下面側の光学面は追加工（研削・研磨加工）によって形成してガラスレンズを製造する方法が提案されている（例えば、特許文献２を参照）。
【特許文献１】特開平６−２０６７３０号公報
【特許文献２】特開平８−２０８２４８号公報
【発明の開示】
【発明が解決しようとする課題】
【０００５】
特許文献１、２に記載された方法は、いずれも溶融ガラスを成形金型で直接加圧成形するため、原理的には高い生産効率を期待できる方法である。
【０００６】
しかしながら、上型の成形面の転写によって形成される上面側の光学面が凸面である光学素子を製造する場合には、次のような問題があった。光学素子の上面側の光学面を凸面とするためには、上型の成形面はそれに対応した凹形状とする必要がある。通常、下型に供給された溶融ガラスの上面側は表面張力によって凸形状を有する。しかし、溶融ガラスの上面側の中心部分の曲率半径が上型の成形面の曲率半径よりも大きいと、加圧成形において溶融ガラスと上型とが接触する際、溶融ガラスの中心部分からではなく、周辺部分が先に上型と接触することになる。そうすると、溶融ガラスと上型との間に密閉された空間が生じ、そこに閉じこめられた空気に阻まれて溶融ガラスと上型とが十分に密着することができず、上面側の光学面にエアー溜まりと呼ばれる欠陥が発生してしまう。
【０００７】
本発明は上記のような技術的課題に鑑みてなされたものであり、本発明の目的は、上型の成形面の転写による光学面が凸面である光学素子を製造する場合であってもエアー溜まりの発生を防止することができ、高精度な光学面を有する光学素子を効率良く製造することができる光学素子の製造方法を提供することである。
【課題を解決するための手段】
【０００８】
上記の課題を解決するために、本発明は以下の特徴を有するものである。
【０００９】
１．  溶融ガラスを成形金型で加圧成形して、少なくとも１つの光学面を有する光学素子を製造する光学素子の製造方法において、前記成形金型は、前記溶融ガラスを受ける受け面を有する下型と、前記下型と協働して前記溶融ガラスを加圧成形する凹形状の成形面を有する上型とを備え、前記下型の受け面に前記溶融ガラスを供給する溶融ガラス供給工程と、前記溶融ガラスの供給から所定時間後に、中央部の曲率半径が前記成形面の中央部の曲率半径よりも小さい凹面を有する変形用上型によって、前記溶融ガラスの上面を所定の凸形状に変形させる変形工程と、変形した前記溶融ガラスを前記下型と前記上型とで加圧成形し、前記成形面の転写面である第１の光学面を形成する加圧成形工程と、を有することを特徴とする光学素子の製造方法。
【００１０】
２．  前記成形金型は、更に、前記下型の上で前記溶融ガラスの広がりを規制する側壁を有し、前記変形工程の前に、前記側壁を前記溶融ガラスと接触しない位置に退避させる側壁退避工程を有することを特徴とする前記１に記載の光学素子の製造方法。
【００１１】
３．  前記第１の光学面に対向する第２の光学面を研磨加工によって形成する工程を有することを特徴とする前記１又は２に記載の光学素子の製造方法。
【００１２】
４．  前記第１の光学面に反射膜を形成する工程を有することを特徴とする前記１又は２に記載の光学素子の製造方法。
【発明の効果】
【００１３】
本発明によれば、加圧成形前の溶融ガラスの形状を、上面の中央部の曲率半径が上型の成形面の中央部の曲率半径よりも小さい凸形状とすることができ、加圧成形の際に溶融ガラスの上面の中央部から先に上型の成形面に接触させることができる。従って、上型の成形面の転写による光学面が凸面である光学素子を製造する場合であってもエアー溜まりの発生を防止することができ、高精度な光学面を有する光学素子を効率良く製造することができる。
【発明を実施するための最良の形態】
【００１４】
以下、本発明の実施の形態について図１〜図８を参照しながら詳細に説明する。
【００１５】
〈実施形態１〉
（成形金型）
図１は、本実施形態で用いる成形金型１０の断面図である。成形金型１０は、溶融ガラスを受ける受け面１４を有する下型１１、下型１１と協働して溶融ガラスを加圧成形する凹形状の成形面１５を有する上型１２を備えている。成形金型１０は、更に、下型１１の上で溶融ガラスの広がりを規制する側壁１３を備えている。下型１１は加圧手段３２によって上下に駆動可能に構成されている。また、側壁１３は、上下方向への移動と回転移動の可能な回転軸３３に接続され、下型１１に対して相対的に移動して溶融ガラスと接触しない位置に退避することが可能となっている。
【００１６】
本発明において、供給される溶融ガラスの量が少量の場合には、側壁１３は必ずしも必須の部材ではない。しかし、多量の溶融ガラスを供給する場合には、供給された溶融ガラスが広がりすぎて下型１１から流れ落ちてしまうことを防止するために、側壁１３によって溶融ガラスの側面を規制することが好ましい。
【００１７】
下型１１、上型１２、側壁１３は、各部材を加熱するためのヒーター３１をそれぞれ有している。しかし、このように成形金型１０のそれぞれの部材を独立して温度調節することができる構成とすることは必ずしも必須ではなく、成形金型１０の全体を一つ、あるいは複数のヒーターでまとめて加熱するような構成としても良い。ヒーター３１は、公知の各種のヒーターの中から適宜選択して用いることができる。例えば、部材の内部に埋め込んで使用するカートリッジヒーターや、部材の外側に接触させて使用するシート状のヒーターなどを用いることができる。
【００１８】
下型１１及び上型１２の材質は、炭化タングステンを主成分とする超硬材料、炭化珪素、窒化珪素、窒化アルミニウム、カーボンなど、ガラス製光学素子を加圧成形するための成形金型として公知の材料の中から用途に応じて適宜選択して用いることができる。また、これらの材料の表面に各種金属やセラミックス、カーボンなどの保護膜を形成したものを用いることもできる。下型１１及び上型１２を同一の材質としても良いし、それぞれ別の材質としても良い。
【００１９】
側壁１３の材質は、下型１１や上型１２と同様の材質を用いることができる。特に、カーボン、窒化硼素や窒化アルミニウム等のセラミックス、カーボンとセラミックスの複合材料、あるいはこれらの表面にセラミックス等の保護膜を形成したものは、溶融ガラスとのぬれ性が低く溶融ガラスの張り付きが起こり難いため好ましい。
【００２０】
（溶融ガラス供給工程）
図２は、本実施形態における光学素子の製造方法を示すフローチャートである。本実施形態における光学素子の製造方法は、（Ｓ１）下型１１の上に溶融ガラスを供給する溶融ガラス供給工程、（Ｓ２）側壁１３を溶融ガラスと接触しない位置に退避させる側壁退避工程、（Ｓ３）変形用上型によって前記溶融ガラスの上面を所定の凸形状に変形させる変形工程、（Ｓ４）変形した溶融ガラスを加圧成形する加圧成形工程の各工程を順に行うことによって光学素子を製造する方法である。
【００２１】
溶融ガラスの供給に際しては、成形金型１０の下型１１、上型１２、側壁１３を予め所定の温度に加熱しておく。加熱温度は、製造される光学素子に、成形面１５の形状が転写された第１の光学面が良好に形成される温度範囲に設定する必要がある。通常、成形するガラスのＴｇ（ガラス転移点）−１００℃からＴｇ＋１００℃程度の温度範囲とすることが好ましい。加熱温度が低すぎると光学素子に良好な光学面を形成することが困難になってくる。逆に、必要以上に温度を高くしすぎることは、ガラスと成形金型１０との融着を防止する観点や、成形金型１０の寿命の観点から好ましくない。実際には、成形するガラスの材質や、製造する光学素子の形状、大きさ、成形金型の材質、保護膜の種類、ヒーターや温度センサーの位置等種々の条件を考慮に入れて適正な温度を決定する。成形金型１０を構成する下型１１、上型１２、側壁１３の設定温度をすべて同じにしても良いし、それぞれ異なる設定温度としても良い。
【００２２】
溶融ガラスの供給から加圧成形によって光学素子を得るまでの各工程において、成形金型１０の各部材の設定温度を時間的に変化させても良いし、全ての工程で同一の設定温度としても良い。製造時間の短縮や得られる光学面の形状安定性といった観点からは、全ての工程において同一の設定温度とすることが好ましい。
【００２３】
図３は、溶融ガラス供給工程において下型１１の上に溶融ガラス４０が供給された状態を示す模式図である。溶融ガラスが貯留される溶融槽３４の下部にはノズル３６が設けられており、溶融槽３４とノズル３６はヒーター３５により所定温度に加熱されている。ノズル３６の先端から溶融状態のガラス滴が自重により落下する状態で下型１１をノズル３６の先端に接近させて受け面１４に溶融ガラス４０を滞留させる。その後、下型１１を下方に引き下げることで溶融ガラス４０が切断され、所定量の溶融ガラス４０の供給が完了する。
【００２４】
供給された溶融ガラス４０は、下型１１の上で広がりすぎないように側壁１３によって側面４２が規制されている。一般的に、溶融ガラスの体積が大きくなると、供給された溶融ガラスが広がりすぎて下型１１の上で所定の形状、厚みを維持することが困難になってくる。特に、溶融ガラスの体積が５００ｍｍ3以上の場合、側壁１３との接触がなければ下型１１の上で所定の形状、厚みを維持することが困難であるため、側壁１３を用いることが特に効果的である。
【００２５】
溶融ガラス４０を供給する方法はこれに限定されるものではなく、他の公知の手法を用いることもできる。例えば、ノズルの先端から溶融ガラスが液線状態で流出する状態で下型に所定量の溶融ガラスを滞留させた後、金属ブレードによって溶融ガラスを切断する方法等を用いることもできる。
【００２６】
なお、使用できるガラスの種類に特に制限はなく、光学的用途に用いられる公知のガラスを用途に応じて選択して用いることができる。例えば、リン酸系ガラス、ランタン系ガラスなどが挙げられる。
【００２７】
（側壁退避工程）
側壁退避工程は、側壁１３と下型１１とを相対的に移動させて側壁１３を溶融ガラス４０と接触しない位置に退避させる工程である。本実施形態では、側壁１３が接続された回転軸３３を上昇させた後所定の角度だけ回転させることで側壁１３を退避させている。図４は、側壁１３が退避した後の状態の下型１１と溶融ガラス４０を示す模式図である。
【００２８】
側壁１３の退避は、側壁１３との接触によって、溶融ガラス４０の側面４２が冷却されて粘度が高くなり、側壁１３を退避しても溶融ガラス４０が周囲に流れ出すことなく形状、厚みを維持することができるようになった時点で行う。側壁１３を退避するタイミングが早すぎると、溶融ガラス４０は粘度が低すぎて形状を維持できず周囲に流れ出してしまう。逆に、タイミングが遅すぎると側面４２近傍の温度が下がりすぎ、粘度が高くなりすぎて、次の変形工程において溶融ガラスを適切に変形させることが難しくなる。
【００２９】
側壁１３の退避を行うのに適切なタイミングは、溶融ガラス４０の種類や体積、外径、厚み、製造する光学素子の形状等によって異なるため、これらの条件に応じて適宜調節すれば良い。通常は、溶融ガラス４０の体積が５００ｍｍ3程度の場合、溶融ガラス４０が下型１１に供給されてから５〜２０秒後、体積が５０００ｍｍ3程度の場合は１０〜３０秒後とするのが好ましい。
【００３０】
なお、側壁１３を溶融ガラス４０と接触しない位置に退避させるために側壁１３と下型１１とを相対的に移動させる方法は、上述の方法に限定されるものではない。例えば、側壁１３は固定したまま、下型１１を移動させることもできる。また、側壁１３を複数の部材で構成しておき、所定のタイミングで複数に分割して退避させても良い。
【００３１】
（変形工程）
変形工程は、溶融ガラス４０の供給から所定時間後に、変形用上型によって溶融ガラス４０の上面を所定の凸形状に変形させる工程である。図５は、変形工程における溶融ガラスの状態を示す模式図である。図５（ａ）は変形用上型１６によって溶融ガラス４０を変形させている状態を、図５（ｂ）は変形が完了し、変形用上型１６を退避させた後の状態をそれぞれ示している。
【００３２】
変形用上型１６は、溶融ガラス４０に接触して変形させるための凹面１７を有している。この凹面１７の中央部の曲率半径は、上型１１の成形面１５の中央部の曲率半径よりも小さい。側壁退避工程が終わった段階では溶融ガラス４０の粘度はまだ十分に低いため、凹面１７を溶融ガラス４０に接触させて、溶融ガラス４０が変形する程度に軽く押圧することにより、溶融ガラス４０の上面４１を、後の加圧成形の際に上面４１の中央部から先に上型１１の成形面１５に接触するような凸形状に変形させることができる（図５（ａ）の状態）。
【００３３】
変形用上型１６との接触によって溶融ガラス４０が冷却され、変形用上型１６を退避させても溶融ガラス４０の形状が維持される状態になった後、変形用上型１６を上昇させて退避させる（図５（ｂ）の状態）。変形用上型１６と溶融ガラス４０とを接触させておく時間は、種々の条件によって異なるが、通常０．１秒〜１０秒程度が好ましい。接触時間が短すぎると退避させた後に溶融ガラス４０の形状を維持することができず、接触時間が長すぎると溶融ガラス４０の冷却が進みすぎて得られる光学面の精度に悪影響を与える虞がある。
【００３４】
変形用上型１６には、側壁１３と同様の材質を用いることができる。また、連続生産を行う際の安定性を高めるため、変形用上型１６を所定の温度に保つための温度制御手段を備えておくことも好ましい。変形用上型１６の温度が高すぎると溶融ガラス４０との融着が起こりやすくなってしまう。逆に温度が低すぎると溶融ガラス４０の冷却が早く進みすぎ、得られる光学面の精度に悪影響を与える虞がある。これらの観点から、溶融ガラス４０と接触する直前における変形用上型１６の温度は、２０℃〜６００℃程度が好ましく、１００℃〜５００℃が更に好ましい。
【００３５】
（加圧成形工程）
変形工程で溶融ガラス４０を変形させた後、変形した溶融ガラス４０を、下型１１と上型１２とで加圧成形し、成形面１５の転写面である第１の光学面を形成する。図６は、加圧成形工程における溶融ガラスの状態を示す模式図である。図６（ａ）は加圧成形の開始時点において溶融ガラス４０の上面４１の中央部が上型１２の成形面１５に接触した状態を、図６（ｂ）は加圧成形中の状態をそれぞれ示している。
【００３６】
このように、変形工程において溶融ガラス４０を変形させているため、加圧成形工程においては、溶融ガラス４０の上面４１の中央部から先に上型１２の成形面１５に接触し、エアー溜まりを発生させることなく加圧成形を行うことができる。
【００３７】
溶融ガラス４０は、下型１１と上型１２とで加圧される間に冷却が進む。溶融ガラス４０が所定の温度まで冷却された後、加圧を解除して成形金型１０から光学素子を取り出す。加圧を解除する際の光学素子の温度は、ガラスの種類や、光学素子の大きさや形状、必要な精度等によるが、通常はガラスのＴｇ近傍の温度まで冷却されていれば良い。必要な加圧時間、荷重も種々の条件によって異なるが、通常は、加圧時間が１０秒〜３００秒、荷重が５００Ｎ〜２００００Ｎの範囲の中から適切な値を選択すれば良い。
【００３８】
加圧手段に特に制限はなく、エアシリンダ、油圧シリンダ、サーボモータを用いた電動シリンダ等の公知の加圧手段を適宜選択して用いることができる。加圧手段で駆動するのは下型、上型の何れでも良い。また、両方を駆動しても良い。
【００３９】
〈実施形態２〉
本実施形態では、上述の実施形態１と同様に加圧成形によって上型１２の成形面１５の転写による第１の光学面を有する光学素子を作製し、その後更に第１の光学面に対向する第２の光学面を研磨加工によって形成することで最終的な光学素子を製造する。
【００４０】
図７は本実施形態で製造する光学素子の断面図である。図７（ａ）は加圧成形によって第１の光学面４２が形成された光学素子４５を、図７（ｂ）は、更に研磨加工によって第２の光学面４４が形成された最終的な光学素子４６を示している。
【００４１】
先ず、実施形態１と同様に、成形金型１０を用いた加圧成形によって光学素子４５を作製する。光学素子４５は、上型１２の成形面１５による転写面４７と、下型１１の受け面１４による転写面４３とを有している。但し、本実施形態では受け面１４が凸形状の下型１１を用いているため、転写面４３は凹形状となっている。このうち上型１２の成形面１５による転写面４７が第１の光学面であり、光学素子４５を図７（ａ）の破線の位置で研磨加工することによって第１の光学面に対向する第２の光学面４４を形成して、最終的な光学素子４６を製造する。
【００４２】
光学素子４６のように中心部分と周辺部分の肉厚が大きく異なる光学素子を加圧成形によって直接製造する場合には、加圧成形中の冷却過程における冷却速度に差が生じやすく、形成される光学面の精度に悪影響を与える場合がある。本実施形態のように、中心部分と周辺部分の肉厚差が小さい形状で加圧成形を行い、その後の研磨加工によって第２の光学面を形成することで、肉厚差が大きい形状であっても、高精度な光学面を有する光学素子を効率よく製造することができる。
【００４３】
研磨加工は、公知の手法を適宜選択して用いることができる。また、研磨加工の前に、高速研削機（カーブジェネレータ）等を用いた粗摺加工、ダイヤモンドペレット等を用いた精研削加工等を行っても良い。また、研削等によって光学素子の外径面を形成しても良い。
【００４４】
〈実施形態３〉
本実施形態では、上述の実施形態１と同様に加圧成形によって上型１２の成形面１５の転写による第１の光学面を有する光学素子を作製し、その後第１の光学面の上に反射膜を形成することで高精度な反射面を有する光学素子を製造する。
【００４５】
図８は、本実施形態で製造する反射膜５３の形成された光学素子５０の断面図である。実施形態１と同様の方法によって得られた光学素子５１の転写面５２の上に反射膜５３を有している。転写面５２は、上型１２の成形面１５の転写によって形成された面である。
【００４６】
反射膜５３の種類は特に限定されるものではなく、銀、アルミ等の金属ミラーでも良いし、誘電体を積層した多層膜ミラーであっても良い。また、反射膜５３の形成方法も特に限定されず、真空蒸着法、スパッタ法、ＣＶＤ法など公知の方法を適宜選択して用いれば良い。
【図面の簡単な説明】
【００４７】
【図１】実施形態１で用いる成形金型１０の断面図である。
【図２】実施形態１における光学素子の製造方法を示すフローチャートである。
【図３】溶融ガラス供給工程において下型１１の上に溶融ガラス４０が供給された状態を示す模式図である。
【図４】側壁１３が退避した後の状態の下型１１と溶融ガラス４０を示す模式図である。
【図５】変形工程における溶融ガラスの状態を示す模式図である。
【図６】加圧成形工程における溶融ガラスの状態を示す模式図である。
【図７】実施形態２で製造する光学素子の断面図である。
【図８】実施形態３で製造する反射膜５３の形成された光学素子５０の断面図である。
【符号の説明】
【００４８】
１０  成形金型
１１  下型
１２  上型
１３  側壁
１４  受け面
１５  成形面
１６  変形用上型
１７  凹面
４０  溶融ガラス
４１  溶融ガラス４０の上面
４２  溶融ガラス４０の側面
４４  第２の光学面
４５、４６、５０、５１  光学素子
４７、５２  第１の光学面（転写面）
５３  反射膜
【図１】
2008239423.tif 000003
【図２】
2008239423.tif 000004
【図３】
2008239423.tif 000005
【図４】
2008239423.tif 000006
【図５】
2008239423.tif 000007
【図６】
2008239423.tif 000008
【図７】
2008239423.tif 000009
【図８】
2008239423.tif 000010